Brevet FR3046106A1 (20170630)
REVENDICATIONS1. Profilé longitudinal (50) de renforcement en composite comprenant des fibres longitudinales (52) de carbone noyées dans une matrice (54) résineuse polyépoxyde obtenue par polymérisation d'un mélange thermodurcissable comportant un pré-polymère époxyde et au moins un agent durcisseur et optionnellement un catalyseur, caractérisé en ce que : le pré-polymère époxyde (i) est un DiGlycidyl Ether de Bisphénol A (DGEBA) ou un DiGlycidyl Ether de Bisphénol F (DGEBF) ou un TétraGlycidyl Méthylène DiAniline (TGMDA) ; le au moins un agent durcisseur (ii) est une amine cyclo-aliphatique ou une amine aromatique, ou un mélange d'une amine cyclo-aliphatique avec une amine aromatique.\n<CLM>\1\tProfilé longitudinal (50) de renforcement selon la revendication 1, caractérisé en ce que le ratio Pi/P2 entre d'une part la proportion pondérale P1 du au moins un agent durcisseur (ii) dans le mélange thermodurcissable et d'autre part la proportion pondérale P2 du pré-polymère (i) dans le mélange thermodurcissable est compris entre 15% et 30%, et préférentiellement égale à 25%.\n<CLM>\1\tProfilé longitudinal (50) de renforcement selon la revendication 1 ou 2, caractérisé en ce que le mélange thermodurcissable a une viscosité mesurée à 25°C, comprise entre 1000 mPa.s et 6000 mPa.s, de préférence entre 2000 mPa.s et 5000 mPa.s. et une viscosité mesurée entre 40°C et 80°Ccomprise entre 100 mPa.s et 1200 mPa.s.\n<CLM>\1\tProfilé longitudinal (50) de renforcement selon l'une quelconque des revendications 1 à 3, caractérisé en ce que le catalyseur est choisi parmi les monomères phénoliques, par exemple le bisphénol A ou parmi les monomères amines, par exemple la Benzyl Di-MethylAmine.\n<CLM>\1\tProfilé longitudinal (50) de renforcement selon la revendication 4, caractérisé en ce que le ratio P3/P2 entre d'une part la proportion pondérale P3 du bisphénol A dans le mélange thermodurcissable et d'autre part la proportion pondérale P2 du pré-polymère (i) dans le mélange thermodurcissable est compris entre 1% et 5%, et préférentiellement égale à 3%. 3046106 14\n<CLM>\1\tProfilé longitudinal (50) de renforcement selon l'une quelconque des revendications 1 à 5, caractérisé en ce que sa température maximale d'utilisation en continu est comprise entre 80°C et 180°C, avantagel$ement supérieure à 100°C.\n<CLM>\1\tProcédé de fabrication par pultrusion d'un profilé longitudinal (50) de 5 renforcement selon l'une quelconque des revendications 1 à 6, caractérisé en ce qu'il comporte les étapes successives suivantes : a) préchauffage des fibres longitudinales (52) à une température comprise entre 150°C et 180°C ; b) imprégnation des fibres longitudinales (52) à l'aide d'un film de mélange 10 thermodurcissable à une température comprise entre 40°C et 80°C et lancement de la polymérisation du mélange thermodurcissable ; c) préformation ou conformation du profilé longitudinal (50) et poursuite de la polymérisation du mélange thermodurcissable ; d) étuvage ou post-cuisson du profilé longitudinal (50) à une température d'au moins 15 180°C pendant au moins 1h.\n<CLM>\1\tProcédé de fabrication selon la revendication 7, caractérisé en ce qu'il comporte entre l'étape b) et l'étape c), une étape b1) d'application d'au moins un voile de renfort sur au moins une des faces du profilé longitudinal (50) ;\n<CLM>\1\tProcédé de fabrication selon la revendication 8, caractérisé en ce qu'il 20 comporte une étape de préséchage et préchauffage du au moins un voile de renfort avant l'étape b1) ;\n<CLM>\1\tProcédé de fabrication selon l'une quelconque des revendications 7 à 9, caractérisé en ce qu'il comporte après l'étape d), une étape de découpage du profilé longitudinal (50). 25\n<CLM>\1\tConduite (1) tubulaire flexible sous-marine pour le transport de fluides d'hydrocarbures comportant : une gaine interne d'étanchéité (3) ; et au moins une couche de renfort (4 ; 5,\n<CLM>\1\tcomportant une pluralité de profilés longitudinaux (50) de renforcement selon l'une des revendications 1 à 6.